(57)【特許請求の範囲】
【請求項１】
金、ヨウ素、ヨウ素の塩、及び還元剤が溶解した金溶液から金回収剤により金を回収する工程を備え、
前記金回収剤が、シアニディウム目（Ｃｙａｎｉｄｉａｌｅｓ）に属する微生物の細胞及び細胞由来物、並びにこれらの加工物からなる群より選択される少なくとも１種を含む、金の回収方法。
【請求項２】
前記ヨウ素の塩が、ヨウ素とアルカリ金属との塩、及びヨウ素とアルカリ土類金属との塩から選ばれる少なくとも１種である、請求項１に記載の金の回収方法。
【請求項３】
前記ヨウ素の含有量が、前記金溶液全量を基準として、０．０１ｗｔ％以上１２ｗｔ％以下である、請求項１又は２に記載の金の回収方法。
【請求項４】
前記ヨウ素の塩の含有量が、前記金溶液全量を基準として、０．００５ｗｔ％以上８ｗｔ％以下である、請求項１〜３のいずれか一項に記載の金の回収方法。
【請求項５】
前記加工物が、シアニディウム目（Ｃｙａｎｉｄｉａｌｅｓ）に属する微生物の細胞及び細胞由来物の乾燥物、粉砕物及び乾燥粉末である、請求項１〜４のいずれか一項に記載の金の回収方法。
【請求項６】
前記細胞由来物が、シアニディウム目（Ｃｙａｎｉｄｉａｌｅｓ）に属する微生物の細胞の一部である、請求項１〜５のいずれか一項に記載の金の回収方法。
【請求項７】
前記還元剤が、アスコルビン酸を含む、請求項１〜６のいずれか一項に記載の金の回収方法。
【請求項８】
前記還元剤の含有量が、前記金溶液全量を基準として、０．２ｗ／ｖ％以上８ｗ／ｖ％以下である、請求項１〜７のいずれか一項に記載の金の回収方法。
【請求項９】
金、ヨウ素、ヨウ素の塩、及び還元剤が溶解した金溶液から金を回収するためのキットであって、
少なくとも金回収剤を含み、
前記金回収剤が、シアニディウム目（Ｃｙａｎｉｄｉａｌｅｓ）に属する微生物の細胞及び細胞由来物、並びにこれらの加工物からなる群より選択される少なくとも１種を含有する、キット。
【請求項１０】
還元剤を更に含む、請求項９に記載のキット。
【発明の詳細な説明】
【技術分野】
【０００１】
本発明は、金の回収方法に関する。
【背景技術】
【０００２】
スモールスケールマイニングは、発展途上国の貧困層が個人やグループで有価鉱物を採掘することを示す用語である。金のスモールスケールマイニングでは、例えば、金鉱石の粉砕物に水銀を加えて金アマルガムを得た後、金アマルガムを加熱して水銀を気化させて、残った粗金を得る手法がとられている（例えば、非特許文献１）。
【先行技術文献】
【非特許文献】
【０００３】
【非特許文献１】ＵＮＥＰ，２０１３，Ｇｌｏｂａｌ  Ｍｅｒｃｕｒｙ  Ａｓｓｅｓｓｍｅｎｔ  ２０１３：Ｓｏｕｒｃｅｓ，Ｅｍｉｓｓｉｏｎｓ，Ｒｅｌｅａｓｅｓ  ａｎｄ  Ｅｎｖｉｒｏｎｍｅｎｔａｌ  Ｔｒａｎｓｐｏｒｔ．，ＵＮＥＰ  Ｃｈｅｍｉｃａｌｓ  Ｂｒａｎｃｈ，Ｇｅｎｅｖａ，Ｓｗｉｔｚｅｒｌａｎｄ
【発明の概要】
【発明が解決しようとする課題】
【０００４】
水銀を使用した金のスモールスケールマイニングには、従事者の健康への悪影響、環境中に放出される水銀による環境汚染等の問題がある。スモールスケールマイニング自体を禁じても従事者の経済的事情から実効性は乏しく、また代替法も安価に実施できるものでなければ普及しないという問題がある。
【０００５】
本発明は、上記事情に鑑み、より安全にかつより安価に金を回収できる方法を提供することを目的とする。
【課題を解決するための手段】
【０００６】
本発明は、金、ヨウ素、ヨウ素の塩、及び還元剤が溶解した金溶液から金回収剤により金を回収する工程を備え、上記金回収剤が、シアニディウム目（Ｃｙａｎｉｄｉａｌｅｓ）に属する微生物の細胞及び細胞由来物、及びこれらの加工物、並びにこれらを模した人工物からなる群より選択される少なくとも１種を含む、金の回収方法に関する。
【０００７】
本発明に係る金の回収方法は、金、ヨウ素、ヨウ素の塩、及び還元剤が溶解した金溶液からシアニディウム目に属する微生物の細胞等を含む金回収剤により金を回収するものであるため、従事者及び環境に悪影響を与える材料を使用する必要がなく、安全に金の回収が可能である。また、本発明に係る金の回収方法は、必須とする材料を安価に調達することができ、また金の回収率が高く採掘に係るコストを低減することができるため、安価に金を回収することができる。
【０００８】
本発明に係る金の回収方法が、高い回収率を有する理由は明らかではないが、金溶液中に金、ヨウ素、ヨウ素の塩、及び還元剤が溶解していることにより、シアニディウム目に属する微生物の細胞等を含む金回収剤に吸着し易い形態で金が溶解しているためであると、本発明者は推察している。なお、後述の実施例及び比較例に示したとおり、金、ヨウ素及びヨウ素の塩が溶解した金溶液に対して、シアニディウム目に属する微生物の細胞等を含む金回収剤を使用しても、金の回収率は極めて低い。
【０００９】
上記金の回収方法において、上記ヨウ素の塩は、ヨウ素とアルカリ金属との塩、及びヨウ素とアルカリ土類金属との塩から選ばれる少なくとも１種であってよい。これにより、本発明による上記効果がより顕著になる。
【００１０】
上記金の回収方法において、上記ヨウ素の含有量は、上記金溶液全量を基準として、０．０１ｗｔ％以上１２ｗｔ％以下であってよい。これにより、本発明による上記効果がより顕著になる。
【００１１】
上記金の回収方法において、上記ヨウ素の塩の含有量は、上記金溶液全量を基準として、０．００５ｗｔ％以上８ｗｔ％以下であってよい。これにより、本発明による上記効果がより顕著になる。
【００１２】
上記金の回収方法において、上記加工物は、シアニディウム目（Ｃｙａｎｉｄｉａｌｅｓ）に属する微生物の細胞及び細胞由来物の乾燥物、粉砕物及び乾燥粉末であってよい。
【００１３】
上記金の回収方法において、上記細胞由来物は、シアニディウム目（Ｃｙａｎｉｄｉａｌｅｓ）に属する微生物の細胞の一部であってよい。
【００１４】
上記金の回収方法において、上記還元剤は、アスコルビン酸を含むものであってよい。これにより、本発明による上記効果がより顕著になる。
【００１５】
上記金の回収方法において、上記還元剤の含有量は、上記金溶液全量を基準として、０．２ｗ／ｖ％以上８ｗ／ｖ％以下であってよい。これにより、本発明による上記効果がより顕著になる。
【００１６】
本発明はまた、金、ヨウ素及びヨウ素の塩が溶解した金溶液から金を回収するためのキットであって、少なくとも金回収剤を含み、当該金回収剤が、シアニディウム目（Ｃｙａｎｉｄｉａｌｅｓ）に属する微生物の細胞及び細胞由来物、及びこれらの加工物、並びにこれらを模した人工物からなる群より選択される少なくとも１種を含有する、キットにも関する。
【００１７】
上記キットは、金回収剤に加えて、更に還元剤を含むものであってよい。
【発明の効果】
【００１８】
本発明によれば、より安全にかつより安価に金を回収できる方法を提供することができる。本発明に係る金の回収方法は、水銀を使用した金のスモールスケールマイニングの代替法として普及する可能性があり、従事者の健康への悪影響、環境中に放出される水銀による環境汚染等の問題の解決が期待される。
【発明を実施するための形態】
【００１９】
以下、本発明を実施するための形態について詳細に説明する。ただし、本発明は、以下の実施形態に限定されるものではない。
【００２０】
〔金の回収方法〕
本実施形態に係る金の回収方法は、金、ヨウ素、ヨウ素の塩、及び還元剤が溶解した金溶液から金回収剤により金を回収する工程（回収工程）を備える。回収工程で使用される金回収剤は、シアニディウム目（Ｃｙａｎｉｄｉａｌｅｓ）に属する微生物の細胞及び細胞由来物、及びこれらの加工物、並びにこれらを模した人工物からなる群より選択される少なくとも１種（まとめて「シアニディウム目に属する微生物の細胞等」ともいう。）を含む。
【００２１】
回収工程では、金、ヨウ素、ヨウ素の塩、及び還元剤が溶解した金溶液から金回収剤により金を回収する。本実施形態に係る金回収剤は、シアニディウム目に属する微生物の細胞等を含んでいる。このため、金溶液中に溶解している金が金回収剤に吸着するので、金回収剤と共に金を回収することができる。
【００２２】
本実施形態に係る金の回収方法は、回収工程の後に、金回収剤に吸着した金を精製する工程（精製工程）を更に備えていてもよい。
【００２３】
精製工程は、例えば、金が吸着した金回収剤を燃焼させて、金回収剤を焼失させることで金を精製する方法を適用して実施することができる。また、例えば、金が吸着した金回収剤を金属溶出用溶液に浸漬して、金を溶出することにより金を精製する方法を適用して実施することもできる。金属溶出用溶液としては、例えば、酸性のチオウレア溶液、アンモニア及びアンモニウム塩を含む混合溶液、酸溶液（例えば、塩酸溶液、王水）、アルカリ溶液（例えば、ＫＯＨ溶液）、又は金属キレート溶液（例えば、ＥＤＴＡ溶液）を挙げることができる。
【００２４】
回収工程は、金、ヨウ素、ヨウ素の塩、及び還元剤が溶解した金溶液と、金回収剤とが接触することが重要である。金、ヨウ素及びヨウ素の塩が溶解した溶液に還元剤を更に溶解させることで、シアニディウム目に属する微生物の細胞等を含む金回収剤に吸着し易い形態で金が溶解している金溶液になると考えられる。このため、金、ヨウ素、及びヨウ素の塩が溶解した溶液に対する、還元剤及び金回収剤の添加順序は任意である。したがって、例えば、金回収剤は、金、ヨウ素、及びヨウ素の塩が溶解した溶液に対して更に還元剤を溶解させた金溶液に添加してもよいし、金、ヨウ素、及びヨウ素の塩が溶解した金溶液に還元剤と共に添加してもよい。
【００２５】
金溶液の溶媒は、例えば、水、低級アルコール（例えば、メタノール、エタノール等）、アセトニトリル等の有機溶媒、並びにこれらの２種又は３種以上を混合した混合溶媒を使用することができる。取り扱い性に優れることから、溶媒としては、水と低級アルコールの混合溶媒であることが好ましく、水とエタノールの混合溶媒（エタノール水溶液）であることがより好ましい。エタノール水溶液を使用する場合、エタノール水溶液中のエタノール濃度は、例えば、５０〜９０ｖｏｌ％であってよく、６０〜８０ｖｏｌ％であることが好ましい。
【００２６】
ヨウ素の塩としては、溶媒中でヨウ化物イオンを放出する化合物であればよく、例えば、ヨウ素とアルカリ金属との塩、ヨウ素とアルカリ土類金属との塩が挙げられる。ヨウ素の塩の具体例としては、例えば、ヨウ化リチウム、ヨウ化ナトリウム、ヨウ化カリウム、ヨウ化マグネシウム、ヨウ化カルシウム、ヨウ化バリウム、ヨウ化ルビジウム、ヨウ化セシウムが挙げられる。ヨウ素の塩は、１種単独で使用してもよいし、２種以上を組み合わせて使用してもよい。
【００２７】
還元剤としては、有機還元剤であってもよく、無機還元剤であってもよい。
【００２８】
有機還元剤としては、例えば、アスコルビン酸、アスコルビン酸ナトリウム、エリソルビン酸（イソアスコルビン酸）、エリソルビン酸ナトリウム、ギ酸、シュウ酸、シュウ酸カルシウム、シュウ酸ナトリウム、クエン酸等が挙げられる。有機還元剤に光学異性体が存在する場合、いずれの光学異性体を使用してもよい。無機還元剤としては、例えば、チオシアン化物、チオ硫酸塩、硫化ナトリウム、亜硫酸、亜硫酸塩、鉄粉等が挙げられる。
【００２９】
還元剤としては、本発明による効果をより顕著に発揮できることから、有機還元剤が好ましく、アスコルビン酸（Ｌ−アスコルビン酸、Ｄ−アスコルビン酸及びこれらの混合物）、アスコルビン酸ナトリウム（Ｌ−アスコルビン酸ナトリウム、Ｄ−アスコルビン酸ナトリウム及びこれらの混合物）がより好ましい。還元剤は、１種単独で使用してもよいし、２種以上を組み合わせて使用してもよい。
【００３０】
ヨウ素の含有量は、金溶液全量を基準として、例えば、０．０１ｗｔ％以上１２ｗｔ％以下であってよい。金の回収率をより高める観点からは、ヨウ素の含有量は、金溶液全量を基準として、０．１ｗｔ％以上６ｗｔ％以下であるのが好ましく、０．３ｗｔ％以上３ｗｔ％以下であるのがより好ましく、０．５ｗｔ％以上１．５ｗｔ％以下であるのが更に好ましい。
【００３１】
ヨウ素の塩の含有量は、金溶液全量を基準として、例えば、０．００５ｗｔ％以上８ｗｔ％以下であってよい。金の回収率をより高める観点からは、ヨウ素の塩の含有量は、金溶液全量を基準として、０．０５ｗｔ％以上４ｗｔ％以下であるのが好ましく、０．１ｗｔ％以上２ｗｔ％以下であるのがより好ましく、０．２ｗｔ％以上１ｗｔ％以下であるのが更に好ましい。
【００３２】
還元剤の含有量は、金溶液全量を基準として、例えば、０．２ｗ／ｖ％以上８ｗ／ｖ％以下であってよい。金の回収率をより高める観点からは、還元剤の含有量は、金溶液全量を基準として、０．３ｗ／ｖ％以上６ｗ／ｖ％以下であるのが好ましく、０．４ｗ／ｖ％以上４ｗ／ｖ％以下であるのがより好ましく、０．５ｗ／ｖ％以上３ｗ／ｖ％以下であるのが更に好ましい。
【００３３】
金溶液中の金の濃度は、金が溶解する限りにおいて特に制限はないが、通常、金溶液全量を基準として、０．００００２ｗ／ｖ％以上０．２ｗ／ｖ％以下である。金の回収率をより高める観点からは、金溶液中の金の濃度は、金溶液全量を基準として、０．０００２ｗ／ｖ％以上０．１ｗ／ｖ％以下であるのが好ましく、０．００１ｗ／ｖ％以上０．０５ｗ／ｖ％以下であるのがより好ましい。
【００３４】
本実施形態に係る金回収剤は、シアニディウム目に属する微生物の細胞及び細胞由来物、及びこれらの加工物、並びにこれらを模した人工物からなる群より選択される少なくとも１種を含む。
【００３５】
シアニディウム目に属する微生物としては、例えば、ガルディエリア属（Ｇａｌｄｉｅｒｉａ）、シアニジウム属（Ｃｙａｎｉｄｉｕｍ）、及びシアニディオシゾン属（Ｃｙａｎｉｄｉｏｓｈｙｚｏｎ）に属する微生物を挙げることができる。これらの中でも、ガルディエリア属に属する微生物が好ましく、Ｇａｌｄｉｅｒｉａ  ｓｕｌｐｈｕｒａｒｉａがより好ましい。シアニディウム目に属する微生物は、細胞内又は細胞表層において、金属溶液中から金を選択的に吸着して回収することができるという特徴を有する。
【００３６】
シアニディウム目に属する微生物の細胞は、生細胞（増殖可能な細胞）であってもよく、死細胞（増殖不能な細胞）であってもよい。
【００３７】
また、シアニディウム目に属する微生物は、上述した特徴を失わない限りにおいて、遺伝子組換え技術により、遺伝的改変を加えた組換え微生物であってもよい。
【００３８】
シアニディウム目に属する微生物の細胞由来物は、シアニディウム目に属する微生物の細胞の一部を取り出したものであってよい。上述のとおり、シアニディウム目に属する微生物は、細胞内又は細胞表層において、金属溶液中から金を選択的に吸着して回収することができるため、細胞由来物は、細胞内由来物（例えば、細胞内小器官を含む細胞質）であってもよく、細胞表層由来物（例えば、細胞壁、細胞膜）であってもよい。
【００３９】
シアニディウム目に属する微生物の細胞又は細胞由来物の加工物は、例えば、シアニディウム目に属する微生物の細胞又は細胞由来物の乾燥物、粉砕物及び乾燥粉末であってよい。
【００４０】
乾燥物は、シアニディウム目に属する微生物の細胞又は細胞由来物に乾燥処理を施すことによって得ることができる。乾燥処理の方法としては、特に制限されず、例えば、スプレードライ処理、凍結乾燥処理、高温乾燥処理又は減圧乾燥処理等の公知の方法を用いることができる。
【００４１】
粉砕物は、シアニディウム目に属する微生物の細胞又は細胞由来物に粉砕処理を施すことによって得ることができる。粉砕処理の方法としては、特に制限されず、例えば、ボールミル処理等の公知の方法を用いることができる。
【００４２】
乾燥粉末は、シアニディウム目に属する微生物の細胞又は細胞由来物に上述の乾燥処理を施した後、粉末化処理を行うことで得ることができる。粉末化処理の方法としては、例えば、乾燥物に対して、上述の粉砕処理を行う方法を用いることができる。
【００４３】
シアニディウム目に属する微生物の細胞、細胞由来物、又はこれらの加工物を模した人工物としては、例えば、これらを模して有機合成、３Ｄプリンティング等により作製された人工物等が挙げられる。
【００４４】
本実施形態に係る金回収剤は、１種単独で使用してもよいし、２種以上を組み合わせて使用してもよい。
【００４５】
〔キット〕
本発明はまた、金を回収するためのキットにも関する。本実施形態に係るキットは、金、ヨウ素及びヨウ素の塩が溶解した金溶液から金を回収するためのキットであって、少なくとも金回収剤を含む。当該キットは、金回収剤に加えて更に還元剤を含むものであってよい。本実施形態に係るキットは、ヨウ素及びヨウ素の塩を含む溶液に純度の低い金（例えば、金鉱石等の固体金）を溶解させ、より純度の高い金を回収するために使用することができる。
【００４６】
本実施形態に係るキットにおいて、還元剤及び／又は金回収剤の具体的態様は、上述した金の回収方法における還元剤及び／又は金回収剤の具体的態様を適用することができる。また、本実施形態に係るキットが還元剤及び金回収剤を含む場合、還元剤及び金回収剤は、別々にキットに含まれていてもよく、混合されて（例えば、還元剤と金回収剤の混合粉末として）キットに含まれていてもよい。
【００４７】
本実施形態に係るキットは、還元剤及び金回収剤に加えて、ヨウ素及びヨウ素の塩を上述した溶媒に溶解させた溶液（ヨウ素溶液）を更に含むものであってよい。ヨウ素溶液としては、例えば、市販されているヨードチンキ、希ヨードチンキ等を使用してもよい。
【実施例】
【００４８】
以下、実施例に基づき本発明をより具体的に説明する。ただし、本発明は、以下の実施例に限定されるものではない。
【００４９】
〔実施例１〕
（Ｇ．ｓｕｌｐｈｕｒａｒｉａの乾燥粉末の調製）
定常期まで増殖させたＧ．ｓｕｌｐｈｕｒａｒｉａの細胞を、遠心分離により回収した。回収した細胞を８０℃で１２時間乾燥させた後、乳鉢と乳棒を用いて粉末化し、Ｇ．ｓｕｌｐｈｕｒａｒｉａの乾燥粉末を得た。
【００５０】
（金溶液の調製）
金（Ａｕ）１ｍｇに対して、市販されているヨードチンキ（６ｗｔ％ヨウ素、４ｗｔ％ヨウ化カリウム、６０〜８０ｖｏｌ％エタノール水溶液）を７０〜８０ｖｏｌ％エタノール水溶液で２倍希釈したもの（希ヨードチンキ）１ｍＬを滴下し、攪拌して金を溶解させた。この溶液に市販されているビタミンＣサプリメント（食品添加物グレード，１００％ビタミンＣ（Ｌ−アスコルビン酸））４０ｍｇと水４ｍＬを添加して還元させ、金溶液１を得た。
【００５１】
金溶液１の金濃度は、誘導結合プラズマ発光分光分析装置（Ａｇｉｌｅｎｔ社製）で波長２４２．７９４ｎｍの発光強度を測定して算出した。金濃度の算出には、金の標準溶液を酸溶液で希釈して作成した検量線を使用した。その結果、金溶液１の金濃度は１８５．６ｐｐｍ（ｍｇ／Ｌ）であった。なお、本実施例における金濃度の測定は、いずれも本手順により実施した。
【００５２】
（金回収試験）
１ｍＬの金溶液１に対して、２０ｍｇのＧ．ｓｕｌｐｈｕｒａｒｉａ（乾燥粉末）を添加し、ボルテックスで攪拌しながら、室温で３０分間インキュベートした。次いで、遠心分離により細胞を沈殿させ、上清（上清１）を回収した。上清１の金濃度は、３９．４ｐｐｍ（ｍｇ／Ｌ）であった。
【００５３】
（結果）
下記式により算出した回収率は、７８．８％であった。
回収率＝［｛（金溶液の金濃度）−（上清の金濃度）｝／（金溶液の金濃度）］×１００（％）
また、Ｇ．ｓｕｌｐｈｕｒａｒｉａ（乾燥粉末）１ｇ当たりの金回収量は７．３ｍｇであった。
【００５４】
〔実施例２〕
（Ｇ．ｓｕｌｐｈｕｒａｒｉａの乾燥粉末の調製）
実施例１と同様の手順でＧ．ｓｕｌｐｈｕｒａｒｉａの乾燥粉末を調製した。
【００５５】
（金溶液の調製）
金（Ａｕ）１ｍｇに対して、市販されているヨードチンキ（６ｗｔ％ヨウ素、４ｗｔ％ヨウ化カリウム、６０〜８０ｖｏｌ％エタノール水溶液）１ｍＬを滴下し、攪拌して金を溶解させた。この溶液に試薬グレードのアスコルビン酸（Ｌ−アスコルビン酸）１００ｍｇと水４ｍＬを添加して還元させ、金溶液２を得た。金溶液２の金濃度は、２０２．２ｐｐｍ（ｍｇ／Ｌ）であった。
【００５６】
（金回収試験）
金溶液１に代えて金溶液２を使用したこと、Ｇ．ｓｕｌｐｈｕｒａｒｉａ（乾燥粉末）の添加量を１０ｍｇに変更したことの他は、実施例１と同様の手順で金回収試験を行い、回収した上清（上清２）の金濃度を測定した。その結果、上清２の金濃度は、８０．６ｐｐｍ（ｍｇ／Ｌ）であった。
【００５７】
（結果）
実施例１と同様に算出した回収率は、６０．１％であった。また、Ｇ．ｓｕｌｐｈｕｒａｒｉａ（乾燥粉末）１ｇ当たりの金回収量は１２．２ｍｇであった。
【００５８】
〔実施例３−１〕
（Ｇ．ｓｕｌｐｈｕｒａｒｉａの乾燥粉末の調製）
実施例１と同様の手順でＧ．ｓｕｌｐｈｕｒａｒｉａの乾燥粉末を調製した。
【００５９】
（金溶液の調製）
金（Ａｕ）１ｍｇに対して、市販されているヨードチンキ（６ｗｔ％ヨウ素、４ｗｔ％ヨウ化カリウム、６０〜８０ｖｏｌ％エタノール水溶液）を７０〜８０ｖｏｌ％エタノール水溶液で２倍希釈したもの（希ヨードチンキ）１ｍＬを滴下し、攪拌して金を溶解させた。この溶液に市販されているビタミンＣサプリメント（食品添加物グレード，１００％ビタミンＣ（Ｌ−アスコルビン酸））４０ｍｇと水４ｍＬを添加して還元させ、金溶液３−１を得た。金溶液３−１の金濃度は、１９８．６ｐｐｍ（ｍｇ／Ｌ）であった。
【００６０】
（金回収試験）
１ｍＬの金溶液３−１に対して、２０ｍｇのＧ．ｓｕｌｐｈｕｒａｒｉａ（乾燥粉末）を添加し、ボルテックスで攪拌しながら、室温で３０分間インキュベートした。次いで、遠心分離により細胞を沈殿させ、上清（上清３−１）を回収した。上清３−１の金濃度は、２６．６ｐｐｍ（ｍｇ／Ｌ）であった。
【００６１】
（結果）
実施例１と同様に算出した回収率は、８６．６％であった。また、Ｇ．ｓｕｌｐｈｕｒａｒｉａ（乾燥粉末）１ｇ当たりの金回収量は８．６ｍｇであった。
【００６２】
〔実施例３−２〕
（Ｇ．ｓｕｌｐｈｕｒａｒｉａの乾燥粉末の調製）
実施例１と同様の手順でＧ．ｓｕｌｐｈｕｒａｒｉａの乾燥粉末を調製した。
【００６３】
（金溶液の調製）
金（Ａｕ）１ｍｇに対して、市販されているヨードチンキ（６ｗｔ％ヨウ素、４ｗｔ％ヨウ化カリウム、６０〜８０ｖｏｌ％エタノール水溶液）を７０〜８０ｖｏｌ％エタノール水溶液で２倍希釈したもの（希ヨードチンキ）１ｍＬを滴下し、攪拌して金を溶解させた。この溶液に水４ｍＬを添加して希釈し、金溶液３−０とした。
【００６４】
（金回収試験）
市販されているビタミンＣサプリメント（食品添加物グレード，１００％ビタミンＣ（Ｌ−アスコルビン酸））４０ｍｇとＧ．ｓｕｌｐｈｕｒａｒｉａ（乾燥粉末）２０ｍｇを混合し、プレミックス粉末１を調製した。
【００６５】
１ｍＬの金溶液３−０に対して、プレミックス粉末１を添加し、ボルテックスで攪拌しながら、室温で３０分間インキュベートした。次いで、遠心分離により細胞を沈殿させ、上清（上清３−２）を回収した。上清３−２の金濃度は、３２．８ｐｐｍ（ｍｇ／Ｌ）であった。
【００６６】
（結果）
金溶液３−１の金濃度（実施例３−１参照）と上清３−２の金濃度から、実施例１と同様に算出した回収率は、８３．５％であった。また、Ｇ．ｓｕｌｐｈｕｒａｒｉａ（乾燥粉末）１ｇ当たりの金回収量は８．３ｍｇであった。
【００６７】
〔実施例３−３〕
（Ｇ．ｓｕｌｐｈｕｒａｒｉａの乾燥粉末の調製）
実施例１と同様の手順でＧ．ｓｕｌｐｈｕｒａｒｉａの乾燥粉末を調製した。
【００６８】
（金溶液の調製）
実施例３−２と同様の手順で金溶液３−０を調製した。
【００６９】
（金回収試験）
市販されているビタミンＣサプリメント（食品添加物グレード，１００％ビタミンＣ（Ｌ−アスコルビン酸））８ｍｇとＧ．ｓｕｌｐｈｕｒａｒｉａ（乾燥粉末）２０ｍｇを混合し、プレミックス粉末２を調製した。
【００７０】
１ｍＬの金溶液３−０に対して、プレミックス粉末２を添加し、ボルテックスで攪拌しながら、室温で３０分間インキュベートした。次いで、遠心分離により細胞を沈殿させ、上清（上清３−３）を回収した。上清３−３の金濃度は、２８．５ｐｐｍ（ｍｇ／Ｌ）であった。
【００７１】
（結果）
金溶液３−１の金濃度（実施例３−１参照）と上清３−３の金濃度から、実施例１と同様に算出した回収率は、８５．６％であった。また、Ｇ．ｓｕｌｐｈｕｒａｒｉａ（乾燥粉末）１ｇ当たりの金回収量は８．５ｍｇであった。
【００７２】
実施例３−１と実施例３−２は、ビタミンＣの金溶液への添加をＧ．ｓｕｌｐｈｕｒａｒｉａの乾燥粉末の添加前に実施するか、同時に実施するかの点で異なっている。両者で回収率等に大きな差がなかったことから、添加タイミングは任意であることが分かる。
【００７３】
〔比較例１〕
（Ｇ．ｓｕｌｐｈｕｒａｒｉａの乾燥粉末の調製）
実施例１と同様の手順でＧ．ｓｕｌｐｈｕｒａｒｉａの乾燥粉末を調製した。
【００７４】
（金溶液の調製）
金（Ａｕ）１ｍｇに対して、市販されているヨードチンキ（６ｗｔ％ヨウ素、４ｗｔ％ヨウ化カリウム、６０〜８０ｖｏｌ％エタノール水溶液）１ｍＬを滴下し、攪拌して金を溶解させ、金溶液４を得た。金溶液４には、ビタミンＣ及び水を添加していない。金溶液４の金濃度は、９１０ｐｐｍ（ｍｇ／Ｌ）であった。
【００７５】
（金回収試験）
金溶液１に代えて金溶液４を使用したこと、Ｇ．ｓｕｌｐｈｕｒａｒｉａ（乾燥粉末）の添加量を１０ｍｇに変更したことの他は、実施例１と同様の手順で金回収試験を行い、回収した上清（上清４）の金濃度を測定した。その結果、上清４の金濃度は、９５０ｐｐｍ（ｍｇ／Ｌ）であり、全く金が回収されていなかった。
【００７６】
各実施例及び比較例の結果を表１にまとめた。
【表１】
0006968460.tif 000002
【要約】
【課題】より安全にかつより安価に金を回収できる方法を提供すること。
【解決手段】金、ヨウ素、ヨウ素の塩、及び還元剤が溶解した金溶液から金回収剤により金を回収する工程を備え、金回収剤が、シアニディウム目（Ｃｙａｎｉｄｉａｌｅｓ）に属する微生物の細胞及び細胞由来物、及びこれらの加工物、並びにこれらを模した人工物からなる群より選択される少なくとも１種を含む、金の回収方法。
【選択図】なし